(57)【特許請求の範囲】
【請求項１】
合成樹脂モノフィラメントを構成素材として編網してなる六角形の亀甲型網目を有する合成樹脂製網状体であって、前記合成樹脂モノフィラメントが、シリコーン化合物を０．１〜１０重量％、カーボンブラックを０．０５〜５．０重量％含有するポリエステル樹脂組成物からなる直径１．５〜４．５ｍｍのモノフィラメントであり、このモノフィラメントをキセノンウェザーメーターで１３００時間照射後の強力保持率が７０％以上、かつ下記評価方法によって測定された糸−糸摩耗が２５０００回／ｍｍ２以上であり、合成樹脂製網状体をキセノンウェザーメーターで１３００時間照射後の縦目方向網目強度が４０１Ｎ／ｍｍ２以上、横目方向の網目強度が２５８Ｎ／ｍｍ２以上、であることを特徴とする合成樹脂製網状体。
［糸−糸摩耗の評価方法］
（１）同一直径を有する同一サンプルから採取したモノフィラメント２本を用意し、一方の一端をカムを介してモーターに連結された摺動子に固定するとともに、モノフィラメントを水平にし、自由回転可能なフリーローラーを介して他端に１０ｋｇの垂直荷重を固定して垂下する。
（２）もう一方のモノフィラメントは前記摺動子に固定されたモノフィラメントよりも５ｍｍ上方で直交するように、一端の固定部と自由回転可能なフリーローラーの高さを調節してセットし、その先端に１０ｋｇの垂直荷重を固定して垂下する。
（３）最初に固定したモノフィラメントの荷重を一旦取り除き、５ｍｍ上方にセットしたもう一方のモノフィラメントの上側を通り自由回転可能なフリーローラーを介して、他端に１０ｋｇの垂直荷重を固定して垂下することにより、一定の角度圧力でモノフィラメント同士が接触する状態を作る。
（４）モーターを作動させて、摺動長３０ｍｍ、摺動速度１２０回／分の条件で摺動磨耗させ、２本のモノフィラメントのいずれかが磨耗切断するまでの摺動回数を計測し、モノフィラメントの断面積（ｍｍ２）で除した値を糸−糸磨耗回数（回／ｍｍ２）とする。
【請求項２】
前記合成樹脂モノフィラメントの引張強度が２００〜３５０Ｎ／ｍｍ２、引張破断伸度が３０〜１００％の範囲であることを特徴とする請求項１に記載の合成樹脂製網状体。
【発明の詳細な説明】
【技術分野】
【０００１】
本発明は、合成樹脂モノフィラメントを少なくとも一部に配した合成樹脂製網状体に関するものであり、更に詳しくは、長期間の使用にも安定した強さを有し、かつ素材モノフィラメントの交点における磨耗耐久性に優れた合成樹脂製網状体に関するものである。
【背景技術】
【０００２】
現在、養殖用生簀（水産資材）、護岸工法に用いられる蛇籠／布団籠（土木資材）、落石防止網（土木資材）、車両や動物等の侵入防止網（農業資材、建築資材）、自動車用グリルネット（車両資材）等の様々な分野においては金属製網状体が用いられているが、金属製網状体は経時的に酸化腐食して耐久性が低下すること、破網時に鋭利で固い金属端が露出すること、および重量が重く取り扱い性に劣ること等の幾多の問題を有しており、特に海で使われる生簀用カゴ、落石防護ネットなどとして使われた場合には、潮風、凍結防止用塩化カルシウムなどの影響を受ける環境のために、錆の発生により短期間で強度低下を起こしてしまい、頻繁な張替えが必要となることから、これら問題を解決した網状体の開発が強く望まれている。
【０００３】
従来技術の中で、前述の問題点を解決する方法としては、合成樹脂製モノフィラメントを素材とする亀甲型網状体の破断強力、破断伸度および耐久性をさらに改善することを課題とし、極限粘度が０．６以上、線径が１．５〜４．５ｍｍ、強度伸度積が７５０〜３０００ｋｇ／ｍｍ２・％、磨耗耐久性が５０００回／ｍｍ２以上であるポリエステルモノフィラメントを素材とし、撚り合わせ部分に溶着または接着を伴うことなく織成してなる六角形の網目を有する合成樹脂製網状体（例えば、特許文献１参照）が提案されており、さらに落石などの重量物の衝撃に対して高い強度と優れた衝撃耐久性をもち、落石防護に効果的な合成樹脂製網状体の提供を課題として、ポリエステルモノフィラメントを構成素材として製網され、六角形の亀甲型網目を有する落石防護用合成樹脂製網状体であって、その網状体を構成するポリエステルモノフィラメントの引張破断仕事が１０００ｋｇ／ｍｍ２以上である落石防護用合成樹脂製網状体（例えば、特許文献２参照）が提案されている。
上記従来技術は、磨耗耐久性あるいは耐衝撃性に優れた合成樹脂製網状体について開示するものであるが、いずれも実使用には十分なレベルになく、合成樹脂製網状体を種々の分野に広く展開するには満足できるものではなかった。つまり、本発明が目指し、且つ、その達成に取り込んできた金属製網状体を代替可能な合成樹脂製網状体としては不十分なものであった。以下に従来技術の問題点を述べる。
【０００４】
すなわち、特許文献１によれば、その実施例および比較例において、強度伸度積、極限粘度、線径、磨耗耐久性が一定範囲にあるポリエステルモノフィラメントを用いることによって、ハマチ養殖用生簀として優れた破網耐久性を有する合成樹脂製網状体が得られることが示されている。確かに合成樹脂製網状体にすることにより、錆による強度低下という欠陥はなくなり、耐久性についてもある程度の改善は見られるが、この方法での改善は網を構成するモノフィラメントの初期の特性を改善することにより、破網までの耐久性は向上したように見えるが、長期間使用する環境下での風雨や紫外線に対する耐久性や、飛来物や落石、波等による擦過を受けた後の耐久性の改善については、何らの開示も示唆もされていない。
【０００５】
また、特許文献２によれば、その実施例において、引張破断仕事が１０００ｋｇ／ｍｍ２・％以上のポリエステルモノフィラメントを用いた合成樹脂製網状体は、実際に石を落下させる実用評価試験においてモノフィラメントの破断が無く、網状体の変形が小さい旨が記載されている。これら結果から、特許文献２記載の網状体は、製網直後には落石等の衝撃を受けた際にも大きく伸びることなく衝撃エネルギーを吸収可能だと考えられる。  しかし、特許文献２の網状体は、衝撃を受けた際に伸び難いため、モノフィラメントの一部分に応力が集中した際には破壊されやすいという問題を有している。また、網状体を種々の用途に長期間使用する長期間使用する環境下での風雨や紫外線に対する耐久性や、飛来物や落石、波等による擦過を受けた後の耐久性の改善については、何ら言及されてはいない。
【０００６】
一方、ポリエステルモノフィラメントの磨耗耐久性を向上させる方法としては、炭酸カルシウムとモノカルボジイミド化合物及びシリコーン化合物を含有するポリエステルモノフィラメント及び工業用織物（例えば、特許文献３参照）が、耐候性を改善する方法としては、カーボンブラックを添加した合成樹脂モノフィラメントからなる延縄（例えば、特許文献４参照）がそれぞれ開示されている。上記従来技術は、磨耗耐久性あるいは耐候性についてはそれぞれある程度改善しているが、磨耗耐久性と耐候性を同時に満足できるものではなかった。つまり、本発明が目指し、且つ、その達成に取り込んできた金属製網状体を代替可能な合成樹脂製網状体とは異なるものであった。以下に従来技術の問題点を述べる。
【０００７】
特許文献３によれば、その実施例および比較例において、優れた磨耗耐久性、耐加水分解性を兼備するとともに、必要十分な引張強度を有していることが示されている。確かに工業用モノフィラメントとしては十分な耐久性が得られるが、工業用織物に求められる耐久性はたかだか半年〜１年半程度であり、合成樹脂製網状体に求められる風雨、紫外線、擦過等を受けた後の耐久性改善については、何ら言及されてはいない。
また、特許文献４には、ポリエステルにカーボンブラックを添加した場合の添加量毎に暴露月数と残留強力保持率を表したグラフが示されており、カーボンブラックの添加により、ある程度の改善効果は見られるものの、前記グラフにはたかだか９ヶ月の暴露試験の結果しか示されておらず、更に９ヶ月経過後には１０％程度の強度低下が見られることか、合成樹脂製網状体に求められる、長期間使用するために必要な、風雨、紫外線、擦過等を受けた後の耐久性改善については不十分な網状体であった。
【先行技術文献】
【特許文献】
【０００８】
【特許文献１】特公平７−３０４９５号公報
【特許文献２】特開２００８−７９８６号公報
【特許文献３】特開２０１１−２０２２９８号公報
【特許文献４】特開平７−７５４７２号公報
【発明の概要】
【発明が解決しようとする課題】
【０００９】
本発明は、耐候性、磨耗耐久性に優れたモノフィラメントを構成素材とすることにより、長期間使用する場合にも優れた耐久性を有する合成樹脂製網状体を得ることを目的とするものである。
【課題を解決するための手段】
【００１０】
上記の目的を達成するため本発明によれば、合成樹脂モノフィラメントを構成素材として編網してなる六角形の亀甲型網目を有する合成樹脂製網状体であって、前記合成樹脂モノフィラメントが、シリコーン化合物を０．１〜１０重量％、カーボンブラックを０．０５〜５．０重量％含有するポリエステル樹脂組成物からなる直径１．５〜４．５ｍｍのモノフィラメントであり、このモノフィラメントをキセノンウェザーメーターで１３００時間照射後の強力保持率が７０％以上、かつ下記評価方法によって測定された糸―糸摩耗が２５０００回／ｍｍ２以上であり、合成樹脂製網状体をキセノンウェザーメーターで１３００時間照射後の縦目方向網目強度が４０１Ｎ／ｍｍ２以上、横目方向の網目強度が２５８Ｎ／ｍｍ２以上、であることを特徴とする合成樹脂製網状体が提供される。
［糸−糸摩耗の評価方法］
（１）同一直径を有する同一サンプルから採取したモノフィラメント２本を用意し、一方の一端をカムを介してモーターに連結された摺動子に固定するとともに、モノフィラメントを水平にし、自由回転可能なフリーローラーを介して他端に１０ｋｇの垂直荷重を固定して垂下する。
（２）もう一方のモノフィラメントは前記摺動子に固定されたモノフィラメントよりも５ｍｍ上方で直交するように、一端の固定部と自由回転可能なフリーローラーの高さを調節してセットし、その先端に１０ｋｇの垂直荷重を固定して垂下する。
（３）最初に固定したモノフィラメントの荷重を一旦取り除き、５ｍｍ上方にセットしたもう一方のモノフィラメントの上側を通り自由回転可能なフリーローラーを介して、他端に１０ｋｇの垂直荷重を固定して垂下することにより、一定の角度圧力でモノフィラメント同士が接触する状態を作る。
（４）モーターを作動させて、摺動長３０ｍｍ、摺動速度１２０回／分の条件で摺動磨耗させ、２本のモノフィラメントのいずれかが磨耗切断するまでの摺動回数を計測し、モノフィラメントの断面積（ｍｍ２）で除した値を糸−糸磨耗回数（回／ｍｍ２）とする。
【００１１】
なお、本発明の合成樹脂製網状体においては、
前記合成樹脂モノフィラメントの引張強度が２００〜３５０Ｎ／ｍｍ２、引張破断伸度が３０〜１００％の範囲にあることが好ましい条件として挙げられる。
【発明の効果】
【００１２】
本発明によれば、長期間使用にも優れた耐久性を保持する合成樹脂製網状体の提供が可能となり、網の張替え工事などメンテナンスが軽減できる。
【図面の簡単な説明】
【００１３】
【図１】合成樹脂製網状体における縦目方向の網目強度測定を示す概略図
【図２】合成樹脂製網状体における横目方向の網目強度測定を示す概略図
【図３】合成樹脂製網状体の寸法を表す概略図
【発明を実施するための形態】
【００１４】
以下に、本発明について詳細に説明する。
【００１５】
本発明の亀甲型網目を有する合成樹脂製網状体を構成するモノフィラメントは、キセノンウェザーメーターで１３００時間照射後の強力保持率が７０％以上、好ましくは８０％以上であること、下記の評価方法によって測定された糸−糸磨耗が２５０００回／ｍｍ２以上好ましくは３００００回／ｍｍ２以上であることが重要であり、これを満たすことにより、合成樹脂製網状体を長期間養殖生簀として使用する場合、蛇籠／布団籠として使用する場合、落石防止網として使用する場合など（以下、「長期間過酷な条件下で種々の用途に使用する場合」と言うこともある）に、波、潮流、風雨、紫外線、飛来物や落石等による擦過を受けた後の耐久性が向上する。
【００１６】
また、本発明の合成樹脂製網状体は、シリコーン化合物とカーボンブラックを同時に含有するポリエステル樹脂組成物からなるモノフィラメントを構成素材として使用していることが重要な要件である。
【００１７】
すなわち、ポリエステルにシリコーン化合物のみを添加した場合は、シリコーン化合物により糸の滑りが良くなることから、ある程度の摩耗耐久性は改善されるが、長期間の使用を想定したモデル試験であるキセノンウェザーメーター１３００時間照射後の摩耗耐久性が悪くなり、逆にカーボンブラックのみを添加した場合は、キセノンウェザーメーター１３００時間照射後の強力保持率はある程度改善するが、磨耗耐久性が低いことから、亀甲型網目を有する合成樹脂製網状体に編網して使用した場合に、波、潮流、風雨、飛来物や落石等による擦過を受けた後の耐久性が劣り、破網してしまうため好ましくない。
【００１８】
本発明で使用するシリコーン化合物の具体例としては、室温または高温下で流動性を有するシリコーン化合物であり、公知のシリコーン化合物を使用できる。例えばジメチルシロキサンを繰り返し単位とするジメチルシリコーンオイル類、ジメチルシロキサンの一部がフェニル基で置換されたメチルフェニルシリコーンオイル類、ジメチルシリコーンオイルの両末端のメチル基が水酸基で置換された両末端ジオール・ジメチルシリコーンオイル類、ジメチルシロキサンのメチル基の一部が水素原子で置換されたメチルハイドロジェンシリコーンオイル類などのストレートシリコーンオイル類、ジメチルシリコーンオイルのメチル基の一部を長鎖アルキル基に置換したアルキル変性シリコーンオイル類、ジメチルシリコーンオイルのメチル基の一部を長鎖アルキル基やフェニルアルキル基に置換したアルキル／アラルキル変性シリコーンオイル類、ジメチルシリコーンオイルのメチル基の一部を親水性のポリオキシアルキレンで置換したポリエーテル変性シリコーンオイル類、ジメチルシリコーンオイルのメチル基の一部を高級脂肪酸エステルに置換した高級脂肪酸変性シリコーンオイル類、ジメチルシリコーンオイルのメチル基の一部をポリフルオロアルキル基に置換したフッ素変性シリコーンオイル類、ジメチルシリコーンオイルのメチル基の一部をアミノアルキル基に置換したアミノ変性シリコーンオイル類、ジメチルシリコーンオイルのメチル基の一部をエポキシ基含有アルキル基に置換したエポキシ変性シリコーンオイル類、ジメチルシリコーンオイルのメチル基の一部をカルボキシル基含有アルキル基に置換したカルボキシル変性シリコーンオイル類、ジメチルシリコーンオイルのメチル基の一部を水酸基含有アルキル基に置換したアルコール変性シリコーンオイル類、ジメチルシリコーンオイルのメチル基の一部をメルカプト基含有アルキル基に置換したメルカプト変性シリコーンオイル類、ジメチルシリコーンオイルのメチル基の一部を塩素含有アルキル基に置換したクロロ変性シリコーンオイル類、ジメチルシリコーンオイルのメチル基の一部を塩素含有アルキル基に置換したクロロ変性シリコーンオイル類、長鎖アルキル基、フェニルアルキル基およびポリオキシアルキレンに置換したアルキル・アラルキル・ポリエーテル変性シリコーンオイル類などを挙げることができる。これらの中から１種または複数種を組み合わせて含有することができる。これらの中でも、ジメチルシリコーンオイル類の使用が特に好ましく用いられる。
【００１９】
また、本発明で使用するカーボンブラックの具体例としては、公知のカーボンブラックが使用できる。例えばファーネスブラック、チャンネルブラック、アセチレンブラック、サーマルブラックなどを挙げることが出来る。これらの中でも入手のしやすさ、コストなどの点からファーネスブラックが好ましく用いられる。
前記モノフィラメントを構成するポリエステル化合物に添加するシリコーン化合物の添加量は、０．１〜１０重量％、好ましくは０．３〜５．０重量％、より好ましくは０．３〜１．０重量％の範囲であることが重要である。
【００２０】
すなわち、添加量が０．１重量％未満では、シリコーン化合物を添加した効果が発揮できないため好ましくなく、１０重量％より多くなると、モノフィラメントを紡糸するときの紡糸性が悪くなることから好ましくない。
【００２１】
また、前記モノフィラメントを構成するポリエステル化合物に添加するカーボンブラックの添加量は、０．０５〜５．０重量％、好ましくは０．１〜３．０重量％、より好ましくは０．１〜１.０重量％の範囲であることが重要である。すなわち、添加量が０．０５重量％未満では、カーボンブラックを添加してもキセノンウェザーメーター照射後の強力保持率の改善効果が見られないため好ましくなく、５．０重量％より多くなると、モノフィラメントの初期強力が低くなるばかりか、紡糸性が悪くなるため好ましくない。
【００２２】
前記の通り、本発明はシリコーン化合物とカーボンブラックを同時に含有させることにより、それぞれを単体で使用した時よりもさらに優れた耐候性、磨耗耐久性が発揮され、長期間過酷な条件下で種々の用途に使用する場合に、長期に渡って耐久性を発揮することから、網の張替えなどメンテナンスのインターバルを伸ばすことができ、結果としてメンテナンス費用を軽減することが可能となる。
【００２３】
また、本発明の亀甲型網目を有する合成樹脂製網状体を構成するポリエステルモノフィラメントは、本発明の効果を満足する限り異型断面であっても芯鞘型複合、海島型複合など複合モノフィラメントであっても良く、さらには、通常合成繊維に用いられる添加剤、たとえば酸化チタン、難燃剤、耐熱剤、耐光剤末端封鎖剤などを含有することができる。
【００２４】
本発明の亀甲型網目を有する合成樹脂製網状体を構成するモノフィラメントの直径は１．５〜４．５ｍｍ、好ましくは２．０〜４．０ｍｍの範囲であることが重要である。
【００２５】
すなわち、モノフィラメントの直径が１．５ｍｍより細くなると、合成樹脂製網状体の絶対的な網目強力が低くなってしまい、長期間過酷な条件下で種々の用途に使用する場合に、魚の重み、石の重量、落石の重量に耐えられず破網してしまい、４．５ｍｍより太くなると、糸の剛性が強くなりすぎて編網加工が困難になるため、いずれも好ましくない。
【００２６】
本発明の亀甲型網目を有する合成樹脂製網状体を構成するモノフィラメントは、養殖生簀用ネットとして使用した場合や、落石防護ネットとして使用した場合に、ネットの変形や破網を防ぐために、引張強度が２００Ｎ／ｍｍ２以上、破断伸度が１００％以下であることが好ましく、モノフィラメントを編網加工するときの加工性を考慮すると、引張強度が３５０Ｎ／ｍｍ２以下、破断伸度が３０％以上であることが好ましい。
【００２７】
すなわち、引張強度が２００Ｎ／ｍｍ２未満のモノフィラメントを使用すると、長期間過酷な条件下で種々の用途に使用する場合に、魚の重み、石の重量、落石の重量に耐えられず破網する傾向にある。また、破断伸度が１００％を上回るモノフィラメントを使用すると、同ように網目が伸びて変形してしまう傾向となるばかりか、伸びた網目から養殖の魚が逃げてしまうことがある。
【００２８】
一方、モノフィラメントの引張強度が３５０Ｎ／ｍｍ２を上回ったり、破断伸度が３０％未満であったりするモノフィラメントを得るためには、何れも高倍率で延伸する必要があり、それにより糸の剛性が高くなってしまうことから、編み加工が困難になるため、生産能力が極端に落ちてしまう傾向となる。
【００２９】
さらに、本発明の亀甲型網目を有する合成樹脂製網状体は、キセノンウェザーメーターで１３００時間照射後の、図１に示す縦目方向の網目強度が２５０Ｎ／ｍｍ２以上、図２に示す横目方向の網目強力が１５０Ｎ／ｍｍ２以上であることが好ましく、この条件をクリアすることにより、合成樹脂製網状体を長期間過酷な条件下で種々の用途に使用する場合に、波、潮流、風雨、紫外線、飛来物や落石等による擦過を受けた後の耐久性が向上する。
【００３０】
本発明の亀甲型網目を有する合成樹脂製網状体の網目寸法には特に制限はないが、一般に網目寸法が小さくなれば単位面積あたりの網の強力は高くなり、破網の心配はなくなるが、養殖生簀として使用する場合に海水の抵抗が大きくなるばかりか、網状体を作成する場合の加工能力が低く、原糸使用量が多くなってしまうために高コストになってしまう。一方、網目寸法を大きくすることにより加工コストは抑えることができるが、単位面積あたりの網の強度が低くなるばかりか、養殖生簀に使用する場合に網目から魚が逃げてしまったり、蛇籠として使用する場合に大きな石を選んで使用する必要があることから実用的でなく、適正な網目寸法としては、図３に示す網目ピッチａが２０〜８０ｍｍ、対辺距離ｂが２０〜８０ｍｍ、好ましくは網目ピッチａが３０〜７０ｍｍ、対辺距離ｂが３０〜７０ｍｍの範囲で、使用するモノフィラメントの太さに応じて任意に設計することができる。なお、網目の形状は必ずしも正六角形である必要はなく、用途、用法により、網目ピッチａより対辺距離ｂが長い縦長形状、網目ピッチａより対辺距離ｂが短い横長形状など任意に設計することができる。
【００３１】
次に、本発明の合成樹脂製網状体、及び、この網状体を構成するモノフィラメントの製造方法の一例を示すが、製造方法はこれに限られるものではない。
【００３２】
まず、本発明の網状体の構成素材であるポリエステルモノフィラメントの製造には、何ら特殊な製造装置を用いる必要はなく、例えば、公知の溶融紡糸機と口金を用いることにより製造することができ、例えば、シリコーン化合物及びカーボンブラックを含有するポリエステル系樹脂組成物をエクストルーダー型溶融紡糸機に供給し、樹脂の融点より２０〜５０℃高い温度で溶融混練した後、口金孔からポリエステル系樹脂組成物の溶融物を糸条として押し出す。
【００３３】
この際、使用するポリエステル系樹脂組成物は、ポリエステル樹脂にシリコーン化合物、カーボンブラックを計量して直接ブレンドして使用する方法、シリコーン化合物、カーボンブラックを事前にポリエステル系樹脂に練りこんだマスターバッチを作成しておき、紡糸直前に計量攪拌して混ぜ合わせる方法などにより作成できるが、事前にマスターバッチを作成しておき、紡糸直前に混ぜ合わせる方法がブレンド斑の起こりにくさ、原料の調整が容易になることから好ましく採用される。
【００３４】
次に、押し出されたポリエステル系樹脂組成物の溶融糸条は、冷却浴中で冷却固化された後、９０〜３５０℃の温度条件下で２．５〜４．５倍の比較的低倍率で加熱延伸され、さらに必要に応じて加熱弛緩処理を施されて巻き取られる。
【００３５】
こうして得られたポリエステルモノフィラメントは、次に網状体の編網に使用される。まず、得られたポリエステルモノフィラメントを複数本引き揃え、これを公知の亀甲網状体製造装置に供給し、ポリエステルモノフィラメントのガラス転移点以上融点以下の温度に加熱した後、ポリエステルモノフィラメント同士を相互に交差させながら、ポリエステルモノフィラメントの直線部分と撚り合わせ部分とが六角形の亀甲網目の辺となるようにポリエステルモノフィラメントを連続して撚り合わせゆき、さらに編網された網状体を冷却して形態を固化することにより製造することができる。
【００３６】
こうして得られた亀甲型網目を有する合成樹脂製網状体は、養殖生簀として長期間使用する場合、蛇籠／布団籠として長期間使用する場合、落石防止網として長期間使用する場合などの過酷な使用条件下であっても、波、潮流、風雨、紫外線、飛来物や落石等による擦過を受けた後の耐久性が向上するため、網の張替え工事などのメンテナンスが軽減できる。
【実施例】
【００３７】
以下、実施例によって本発明の態様を更に詳しく説明する。なお、明細書本文および実施例に用いた特性の定義および測定方法は次のとおりである。
［直径］
株式会社ミツトヨ社製クーラントプルーフ型マイクロメーター（測定範囲０〜２５ｍｍ）を用い、モノフィラメントを回転させながら、同一点における長径と短径を５本のサンプルについて測定し、その全平均を直径とした。
［破断強度、破断伸度］
株式会社オリエンテック社製テンシロンＵＴＭ−４−１００型引張試験機を用い、ＪＩＳ  Ｌ１０１３  ８．５．１に準じて定速緊張形つかみ間隔２５ｃｍにて測定し、試行回数３回の平均値を求めた。
［耐候試験］
スガ試験機株式会社製スーパーキセノンウェザーメーターＳＸ７５を用い、照射強度１８０Ｗ／ｍ２、ブラックパネル温度６３℃、水噴霧時間１８分／１２０分で１３００時間処理した後の強度または伸度を測定し、下記式に従って求めた。なお、３本のモノフィラメントの平均値を値として採用した。
【００３８】
強力保持率＝耐候試験後強力／耐候試験前強力×１００
［紡糸性］
２４時間連続運転時の紡糸性で判定。
【００３９】
○：糸切れなどトラブルなく紡糸延伸が可能であった、
×：吐出斑や延伸切れ多発により紡糸が不可能であった。
［糸−糸磨耗試験］
モノフィラメント２本を用意し、一方の一端をカムを介してモーターに連結された摺動子に固定するとともに、モノフィラメントを水平にし、自由回転可能なフリーローラーを介して他端に１０ｋｇの垂直荷重を固定して垂下する。
【００４０】
もう一方のモノフィラメントは前記摺動子に固定されたモノフィラメントよりも５ｍｍ上方で直交するように、一端の固定部と自由回転可能なフリーローラーの高さを調節してセットし、その先端に１０ｋｇの垂直荷重を固定して垂下する。
【００４１】
次に、最初に固定したモノフィラメントの荷重を一旦取り除き、５ｍｍ上方にセットしたもう一方のモノフィラメントの上側を通り自由回転可能なフリーローラーを介して、他端に１０ｋｇの垂直荷重を固定して垂下することにより、一定の角度圧力でモノフィラメント同士が接触する状態を作る。
【００４２】
しかる後に、モーターを作動させて、摺動長３０ｍｍ、摺動速度１２０回／分の条件で摺動磨耗させ、２本のモノフィラメントのいずれかが磨耗切断するまでの摺動回数を計測し、モノフィラメントの断面積（ｍｍ２）で除した値を糸−糸磨耗回数（回／ｍｍ２）とした。なお、この場合に、２本のモノフィラメントは同一直径を有する同一サンプルから採取したものであることを原則とする。
［原料］
回転型真空乾燥機を用い、東レ株式会社製ポリエチレンテレフタレートチップ（酸化チタン含有量０．１重量％、固有粘度１．１５、ガラス転移温度６９℃）を、乾燥温度１１０℃で水分率が６０±２０ｐｐｍとなるまで乾燥したチップを原料Ａとした。
【００４３】
回転型真空乾燥機を用い、東レ株式会社製ポリエチレンテレフタレートチップ（酸化チタン非含有、固有粘度１．２１、ガラス転移温度６９℃）を乾燥温度１１０℃で水分率が６０±２０ｐｐｍとなるまで乾燥したチップを原料Ｂとした。
【００４４】
原料Ａに、加工温度２８５℃の２軸押出機を用いて三菱化学社製カーボンブラックＲＣＦ＃４５Ｌ２０重量％添加して得られたチップを、乾燥温度１１０℃で水分率が６０±２０ｐｐｍとなるまで乾燥したチップを原料Ｃとした。
【００４５】
原料Ａに、加工温度２７５℃の２軸押出機を用いて、ジメチルポリシロキサン（信越化学工業株式会社製シリコーンオイルＫＦ９６）を１０重量％添加して得られたチップを、乾燥温度１１０℃で、水分率が６０±２０ｐｐｍとなるまで乾燥したチップを原料Ｄとした。
［実施例１〜３］
原料Ａ、原料Ｂ、原料Ｃ、原料Ｄを、表１のブレンド率となるようにブレンドした混合原料を、φ６０ｍｍ（Ｌ／Ｄ＝２５）の１軸エクストルーダーを有する溶融紡糸装置に供給して紡糸温度２８５℃で溶融した。溶融樹脂は延伸後の直径が表１記載となるようにギヤポンプで計量した後、紡糸パック中で＃２００のフィルターで濾過し、孔径１５ｍｍ、孔長１０ｍｍの口金孔より紡出した。紡出した糸状を７０℃の温水を満たした冷却浴で冷却固化させた後、第１ロールにより引き取った。引き取った未延伸モノフィラメントを、一旦巻き取ることなく連続して、第１ロールと第２ロール間にて３．８倍率で一段延伸し、第２ロールと第３ロール間で１倍の弛緩処理を施した後、巻取り機に巻き取った。なお、第１ロールと第２ロール間には延伸熱源として長さ１５００ｍｍ、温度９５℃の温水浴を設置した。ついで、得られたモノフィラメントを、特許文献１実施例記載の方法で六角形の亀甲網目構造を有する無結節網に製網した。かくして得られたモノフィラメント、及び、合成樹脂製網状体の特性を表１に示した。
［実施例４〜７］
原料Ａ、原料Ｂ、原料Ｃ、原料Ｄを表１のブレンド比率でブレンドした原料を使用して、吐出量の変更によってモノフィラメントの直径を変更した以外は、実施例1と同ように行った。
【００４６】
【表１】
0006031665.tif 000002
【００４７】
表１より明らかなように、本発明の合成樹脂製網状体に使用されるモノフィラメント、及び合成樹脂製網状体は、耐候性、磨耗耐久性に優れることから、長期間過酷な条件下で種々の用途に使用する場合に、波、潮流、風雨、紫外線、飛来物や落石等による擦過を受けた後の耐久性が向上することにより、網の張替えなどのメンテナンスが軽減できるものであった。
［比較例１〜７］
原料Ａ、原料Ｃ、原料Ｄを表２のブレンド率となるようにブレンドした混合原料を、φ６０ｍｍ（Ｌ／Ｄ＝２５）の１軸エクストルーダーを有する溶融紡糸装置に供給して紡糸温度２８５℃で溶融した。溶融樹脂は延伸後の直径が表２記載となるようにギヤポンプで計量した後、紡糸パック中で＃２００のフィルターで濾過し、孔径１５ｍｍ、孔長１０ｍｍの口金孔より紡出した。紡出したストランドを７０℃の温水を満たした冷却浴で冷却固化させた後、第１ロールにより引き取った。引き取った未延伸モノフィラメントを、一旦巻き取ることなく連続して第１ロールと第２ロール間にて３．８倍率で一段延伸し、第２ロールと第３ロール間で１倍の弛緩処理を施した後、巻取り機に巻き取った。なお、第１ロールと第２ロール間には延伸熱源として長さ１５００ｍｍ、温度９５℃の温水浴を設置した。ついで、得られたモノフィラメントを、特許文献１実施例記載の方法で六角形の亀甲網目構造を有する無結節網に製網した。かくして得られたモノフィラメント、及び、合成樹脂製網状体の特性を表２に示した。
［比較例８、９］
吐出量の変更によってモノフィラメントの直径を変更した以外は、実施例１と同ように行った。
【００４８】
【表２】
0006031665.tif 000003
【００４９】
表２より明らかなように、ポリエステル樹脂組成物のブレンド比率が本発明の範囲を外れた比較例１〜７は、キセノンウェザーメーター１３００時間照射後のモノフィラメント強力保持率が低くなってしまうばかりか、糸−糸磨耗回数も低くなってしまうことから、耐候性、磨耗耐久性に劣る合成樹脂網状態になってしまうため、長期間過酷な条件下で種々の用途に使用する場合に、波、潮流、風雨、紫外線、飛来物や落石等による擦過を受けた後の耐久性が低くなってしまうことから、長期間の使用に耐えられないものとなる。
【００５０】
また、本発明の範囲を超えてシリコーン化合物をブレンドした比較例６及び本発明の範囲を超えてカーボンブラックをブレンドした比較例７は、何れも、吐出斑、延伸切れ多発など紡糸性不良によりモノフィラメントを得ることができなかった。
【００５１】
次に、モノフィラメントの直径が本発明の範囲より細すぎる比較例８は、糸の直径の細さからモノフィラメントの絶対強力が低くなってしまうばかりか、キセノンウェザーメーターによる耐候性、糸−糸磨耗による磨耗耐久性に劣ってしまうことから、長期間過酷な条件下で種々の用途に使用する場合には適用できないものであった。
【００５２】
一方、モノフィラメントの直径が本発明の範囲より太すぎる比較例９は、モノフィラメントの特性は満足いくものであったが、モノフィラメントの太さからくる糸の剛性が高く、編網機に掛け編網を試みたが、網の目がうまく固定できず編網ができなかった。
【産業上の利用可能性】
【００５３】
本発明の合成樹脂製網状体は、従来の金属製網状体と比べて軽量であることから取り扱い性に優れ、且つ、海水、塩化ナトリウムなどによる錆びによる強力低下がなく、破網を生じ難いことから、養殖用生簀（水産資材）、護岸工法に用いられる蛇籠／布団籠／護岸ネット（土木資材）、落石防止網（土木資材）、車両や動物等の侵入防止網（農業資材、建築資材）、自動車用グリルネット（車両資材）等の種々の分野に適用した場合に、過酷な使用条件下における耐候性、磨耗耐久性に優れることから、メンテナンス間隔を延長することができ、低コストで長期間にわたり安定して使用できる。
【符号の説明】
【００５４】
ａ．網目ピッチ
ｂ．対辺距離
【図１】
0006031665.tif 000004
【図２】
0006031665.tif 000005
【図３】
0006031665.tif 000006